Procédé de préparation de sulfure de lithium (Li 2 S) à partir d’hydroxyde de lithium (LiOH) et de sulfure d’hydrogène (H 2 S), caractérisé en ce que la sulfuration de l’hydroxyde de lithium est effectuée dans une zone réactionnelle (9) comprenant au moins un réacteur à lit mobile (9a) dans lequel l’hydroxyde de lithium (4) circule à contre-courant d’un mélange gazeux anhydre (10) contenant du sulfure d’hydrogène et au moins un gaz inerte. Procédé selon la revendication précédente, caractérisé en ce que la teneur en sulfure d’hydrogène du mélange gazeux (10) est comprise dans la gamme allant de 30 à 90% en volume, de préférence de 40 à 80 % plus préférentiellement de 50 à 70%, et mieux encore de 55 à 65% en volume, par rapport au volume total dudit mélange. Procédé selon l’une quelconque des revendications précédentes, caractérisé en ce que le ou les gaz inertes sont choisis parmi l’azote, les gaz nobles, et leurs mélanges, de préférence parmi l’argon, l’azote et leurs mélanges, et plus préférentiellement le gaz inerte est l’azote. Procédé selon l’une quelconque des revendications précédentes, caractérisé en ce que ledit mélange gazeux (10) comprend en outre de l’hydrogène à une teneur comprise dans la gamme allant de 5 à 30% en volume, de préférence de 10 à 20%, par rapport au volume total du mélange. Procédé selon l’une quelconque des revendications précédentes, caractérisé en ce que ledit mélange gazeux anhydre (10) est introduit dans la zone réactionnelle (9) en au moins deux points (10a, 10b) de celle-ci : à la sortie de la zone réactionnelle (10a) et en au moins un point situé entre la sortie et l’entrée de la zone réactionnelle (10b). Procédé selon l’une quelconque des revendications précédentes, caractérisé en ce qu’au moins un réacteur à lit mobile de la zone réactionnelle (9) est un réacteur tubulaire sous forme d’une spirale vibrante ascendante (9a). Procédé selon l’une quelconque des revendications précédentes, caractérisé en ce que la zone réactionnelle (9) comprend au moins deux réacteurs à lit mobile, disposés en série et/ou en parallèle. Procédé selon l’une quelconque des revendications précédentes, caractérisé en ce que la zone réactionnelle (9) comprend une pluralité de réacteurs à lit mobile qui peuvent être tous, ou pour une partie d’entre eux, constitués de spirales vibrantes. Procédé selon l’une quelconque des revendications précédentes, caractérisé en ce que préalablement à son introduction dans la zone réactionnelle (9), l’hydroxyde de lithium (1) subit une étape de séchage dans une zone de séchage (2), cette étape étant de préférence effectuée en mode continu. Procédé selon la revendication précédente, caractérisé en ce que la zone de séchage (2) comprend un ou plusieurs réacteurs à lit mobile (2a) dans lequel (lesquels) circulent les particules d’hydroxyde de lithium. Procédé selon la revendication précédente, caractérisé en ce qu’au moins un réacteur à lit mobile de la zone de séchage (2) est un réacteur tubulaire sous forme d’une spirale vibrante ascendante (2a). Procédé selon l’une des revendications 10 et 11, caractérisé en ce qu’une pré-sulfuration de l’hydroxyde de lithium est effectuée au cours de l’étape de séchage, en mettant les particules d’hydroxyde de lithium (1) au cours de leur circulation dans la zone de séchage (2) en contact avec un mélange gazeux anhydre contenant au moins un gaz inerte et de 5 à 30% en volume de sulfure d’hydrogène par rapport au volume total dudit mélange. Procédé selon la revendication précédente, caractérisé en ce que teneur en sulfure d’hydrogène du mélange gazeux utilisé pour la pré-sulfuration est comprise dans la gamme allant de 10 à 15% en volume, par rapport au volume total dudit mélange. Procédé selon l’une des revendications 12 et 13, caractérisé en ce que ledit mélange gazeux utilisé pour la pré-sulfuration de l’hydroxyde de lithium (1) est constitué en tout ou partie du mélange gazeux (16) récupéré en sortie de la zone réactionnelle (9), préalablement séché pour en éliminer l’eau. Procédé selon l’une des revendications 12 à 14, caractérisé en ce que le mélange gazeux utilisé pour la pré-sulfuration circule dans la zone de séchage (2) à co-courant du flux (1) de particules d’hydroxyde de lithium.